(57)【要約】【課題】強誘電体と電極との間のエッチング選択性を高め、強誘電体を高精度にエッチングすることができる誘電体デバイスの製造方法を提供する。【解決手段】金属からなる第１の電極層２の上に酸化物からなる誘電体層３を形成し、誘電体層３の上にエッチングマスク５を形成し、フッ化炭素系ガスを主体とするエッチングガスのプラズマによってエッチングマスク５を介して誘電体層３をエッチングすることで、前記第１の電極層を露出させる。【選択図】図１
2012057127.tif 000002
【特許請求の範囲】
【請求項１】
金属からなる第１の電極層の上に酸化物からなる誘電体層を形成し、
前記誘電体層の上にエッチングマスクを形成し、
フッ化炭素系ガスを主体とするエッチングガスのプラズマによって前記エッチングマスクを介して前記誘電体層をエッチングすることで、前記第１の電極層を露出させる
誘電体デバイスの製造方法。
【請求項２】
請求項１に記載の誘電体デバイスの製造方法であって、
前記フッ化炭素系ガスは、炭素数が３以上のフッ化炭素を含む
誘電体デバイスの製造方法。
【請求項３】
請求項１に記載の誘電体デバイスの製造方法であって、
前記エッチングマスクは、レジストマスクで形成される
誘電体デバイスの製造方法。
【請求項４】
請求項１に記載の誘電体デバイスの製造方法であって、
前記エッチングマスクは、金属からなる第２の電極層である
誘電体デバイスの製造方法。
【請求項５】
請求項１に記載の誘電体デバイスの製造方法であって、
前記誘電体層は、チタン酸ジルコン酸鉛系材料で形成される
誘電体デバイスの製造方法。
【請求項６】
請求項１に記載の誘電体デバイスの製造方法であって、
前記エッチングガスは、フッ化炭素系ガスに六フッ化イオウガスを添加した混合ガスである
誘電体デバイスの製造方法。
【請求項７】
請求項１に記載の誘電体デバイスの製造方法であって、さらに、
前記誘電体層をエッチングした後、前記誘電体層を酸素雰囲気中でアニールする
誘電体デバイスの製造方法。
【発明の詳細な説明】
【技術分野】
【０００１】
本発明は、例えば圧電素子等の誘電体デバイスの製造方法に関する。
【背景技術】
【０００２】
近年、ＭＥＭＳ（Micro Electro Mechanical Systems）技術がますます発展し、インクジェットプリンタヘッド、加速度センサ、ＨＤＤ（Hard Disk Drive）ヘッドのマイクロアクチュエータ等、ＭＥＭＳ技術の応用範囲が広がっている。例えば、優れた圧電特性を有するチタン酸ジルコン酸鉛（Ｐｂ（Ｚｒ，Ｔｉ）Ｏ3、ＰＺＴ）等の強誘電体は、機械−電気変換素子として、ＭＥＭＳへの応用が盛んに研究されている。【０００３】
この種の圧電素子は、強誘電体が一対の電極で挟まれた構造を有している。電極材料には、Ｐｔ（白金）やＩｒ（イリジウム）等の貴金属が、強誘電体材料にはＰＺＴ等の誘電体酸化物がそれぞれ一般的に用いられる。そして、強誘電体層及び電極層の加工にプラズマを用いたドライエッチング法が広く用いられている。例えば特許文献１には、電極のエッチングに塩素とアルゴンの混合ガスを用い、圧電体のエッチングに塩素系のガスとフロン系のガスとの混合ガスを用いることが記載されている。
【先行技術文献】
【特許文献】
【０００４】
【特許文献１】特開２００９−２０６３２９号公報（段落[００４２]）
【発明の概要】
【発明が解決しようとする課題】
【０００５】
しかしながら、圧電素子を構成するＰｔ、Ｉｒ等の貴金属電極、ＰＺＴ等の強誘電体はいずれも難エッチング材料と呼ばれ、ハロゲンガスとの反応性に乏しく、またそのハロゲン化物は蒸気圧が低いため揮発させて除去することが困難である。【０００６】
また、圧電素子の素子形態によっては、上部電極と強誘電体をエッチングし、下部電極をエッチングせずに残したい場合がある。このような場合、強誘電体と下部電極との間のエッチング選択性が低いため、強誘電体層を精度よくエッチングすることができず、したがって所望とする素子特性を得ることが困難であった。【０００７】
以上のような事情に鑑み、本発明の目的は、強誘電体と電極との間のエッチング選択性を高め、強誘電体を高精度にエッチングすることができる誘電体デバイスの製造方法を提供することにある。
【課題を解決するための手段】
【０００８】
上記目的を達成するため、本発明の一形態に係る誘電体デバイスの製造方法は、金属からなる第１の電極層の上に酸化物からなる誘電体層を形成する工程を含む。
上記誘電体層の上にエッチングマスクが形成される。
フッ化炭素系ガスを主体とするエッチングガスのプラズマによって上記エッチングマスクを介して上記誘電体層をエッチングすることで、上記第１の電極層が露出させられる。
【図面の簡単な説明】
【０００９】
【図１】本発明の一実施形態に係る誘電体デバイスの製造方法を説明する概略工程図である。
【図２】本発明の一実施形態において用いられるドライエッチング装置の概略図である。
【図３】ＰＺＴ膜とＰｔ膜のエッチングレート及びこれらのエッチング選択性についてのガス種依存性を示す一実験結果である。
【図４】ＰＺＴ膜とＰｔ膜のエッチングレート及びこれらのエッチング選択性についてのフッ化炭素系ガス種依存性を示す一実験結果である。
【図５】本発明の第２の実施形態に係る誘電体デバイスの製造方法を説明する概略工程図である。
【図６】本発明の第３の実施形態において説明される、ＰＺＴ膜とＰｔ膜のエッチングレート及びこれらのエッチング選択性についてのフッ化炭素系ガス種依存性を示す一実験結果である。
【図７】本発明の第４の実施形態に係る誘電体デバイスの製造方法を説明する工程フローである。
【図８】ＣＨＦ3ガスでエッチングされた誘電体層のアニール前後の分極特性を示す一実験結果である。
【図９】Ｃ3Ｆ8ガスでエッチングされた誘電体層のアニール前後の分極特性を示す一実験結果である。
【発明を実施するための形態】
【００１０】
本発明の一実施形態に係る誘電体デバイスの製造方法は、金属からなる第１の電極層の上に酸化物からなる誘電体層を形成する工程を含む。
上記誘電体酸化物の上にエッチングマスクが形成される。
フッ化炭素系ガスを主体とするエッチングガスのプラズマによって上記エッチングマスクを介して上記誘電体酸化物層をエッチングすることで、上記第１の電極層が露出させられる。
【００１１】
上記誘電体デバイスの製造方法においては、エッチングガスとして、フッ化炭素ガスを主体とするエッチングガスが用いられる。このようなエッチングガスは、誘電体層のエッチング時において、金属で形成された第１の電極層の上に炭素系反応物を堆積させて、第１の電極層のエッチングを抑える機能を有する。一方、上記炭素系反応物は誘電体層上にも堆積するが、酸化物中の酸素を解離させることで、逆に誘電体層の耐エッチング性を低下させる。その結果、誘電体層と第１の電極層との間のエッチング選択性が高まり、第１の電極層のオーバーエッチングが回避され、誘電体層が高精度にエッチングされる。
【００１２】
フッ化炭素系ガスとしては、ＣＦ4、Ｃ3Ｆ8、Ｃ4Ｆ6、Ｃ4Ｆ8、Ｃ5Ｆ8等のフロロカーボン系ガスのほか、ＣＨＦ3等のフロロハイドロカーボン系ガスが含まれる。ガス中の炭素数が多いほど、エッチング選択比の向上が確認されている。すなわち上記フッ化炭素系ガスとしては、例えば、炭素数が３以上のフッ化炭素、例えばＣ3Ｆ8、Ｃ4Ｆ6、Ｃ4Ｆ8、Ｃ5Ｆ8等のガスが用いられる。
【００１３】
上記エッチングマスクは、典型的には、レジストマスクが用いられる。その一方で、上記エッチングマスクに金属からなる第２の電極層が用いられてもよく、この場合、エッチングマスクと誘電体層との間のエッチング選択性を高めることができる。
【００１４】
上記誘電体層は、チタン酸ジルコン酸鉛（ＰＺＴ：Pb(Zr,Ti)O3）で形成されることで、圧電特性に優れた圧電素子を作製することができる。上記誘電体層は、これ以外にも、タンタル酸ビスマスストロンチウム（ＳＢＴ：SrBi2Ta2O9）、チタン酸ビスマス（ＢＴＯ：Bi4Ti3O12）、チタン酸ビスマスランタン（ＢＬＴ：(Bi,La)4Ti3O12）、ランタン添加チタン酸ジルコン酸鉛（ＰＬＺＴ：(PbLa)(ZrTi)O3）等であってもよい。
【００１５】
上記エッチングガスは、フッ化炭素系ガスに六フッ化イオウガスを添加した混合ガスであってもよい。
これにより、エッチングガスのプラズマを安定して形成することができる。
【００１６】
上記誘電体デバイスの製造方法は、上記誘電体層をエッチングした後、上記誘電体層を酸素雰囲気中でアニールする工程をさらに有してもよい。
これにより、フッ化炭素系ガスでエッチングした誘電体層の特性の改善を図ることができる。
【００１７】
以下、図面を参照しながら、本発明の実施形態を説明する。
【００１８】
＜第１の実施形態＞
図１は、本発明の一実施形態に係る誘電体デバイスの製造方法を説明する概略工程図である。本実施形態では、誘電体デバイスとして、強誘電体層を一対の電極で挟み込んだ構造を有する圧電素子を例に挙げて説明する。
【００１９】
本実施形態に係る圧電素子の製造方法は、積層体の作製工程と、上部電極層のエッチング工程と、誘電体層のエッチング工程とを有する。
【００２０】
［積層体の作製工程］
図１（Ａ）は、積層体の作製工程を示している。この工程では、基板１上に、下部電極層２（第１の電極層）と、誘電体層３と、上部電極層４（第２の電極層）との積層構造を有する積層体Ｌが作製される。基板１は、ガラス基板でもよいし、シリコン基板等の半導体基板でもよい。
【００２１】
下部電極層２は、Ｐｔ（白金）、Ｉｒ（イリジウム）等の金属材料で形成される。本実施形態において下部電極層２は、Ｐｔで形成される。下部電極層２は、例えばスパッタ法、真空蒸着法、ＣＶＤ法等の薄膜形成方法によって、基板１の上に形成される。下部電極層２の厚みは特に限定されず、例えば０．０５〜０．３０μｍである。
【００２２】
誘電体層３は、ＰＺＴ（チタン酸ジルコン酸鉛）で形成される。これ以外にも、タンタル酸ビスマスストロンチウム（ＳＢＴ：SrBi2Ta2O9）、チタン酸ビスマス（ＢＴＯ：Bi4Ti3O12）、チタン酸ビスマスランタン（ＢＬＴ：(Bi,La)4Ti3O12）、ランタン添加チタン酸ジルコン酸鉛（ＰＬＺＴ：(PbLa)(ZrTi)O3）等の他の強誘電体材料で誘電体層３が形成されてもよい。誘電体層３は、スパッタ法、ＣＶＤ法、ゾルゲル法などの薄膜形成方法によって、下部電極層２の上に形成される。誘電体層３の厚みは特に限定されず、例えば０．５〜５．０μｍである。
【００２３】
上部電極層４は、Ｐｔ（白金）、Ｉｒ（イリジウム）等の金属材料で形成される。本実施形態において上部電極層４は、Ｐｔで形成される。上部電極層４は、例えばスパッタ法、真空蒸着法、ＣＶＤ法等の薄膜形成方法によって、誘電体層３の上に形成される。上部電極層４の厚みは特に限定されず、例えば０．０５〜０．３０μｍである。
【００２４】
［上部電極層のエッチング工程］
図１（Ｂ）及び（Ｃ）は、上部電極層４のエッチング工程を示している。図１（Ｂ）に示すように、上部電極層４の上に、所定形状のレジストマスク５が形成される。レジストマスク５は、感光性有機フォトレジスト（ＰＲ）の塗布、露光、現像等の処理を経ることによって所定形状にパターニングされる。上記フォトレジストは、ドライフィルムレジストであってもよい。レジストマスク５の厚みは特に限定されず、例えば１．０〜１０μｍである。
【００２５】
次に図１（Ｃ）に示すように、レジストマスク５を介して上部電極層４がエッチングされる。上部電極層４のエッチング方法は、ドライエッチング法でもよいし、ウェットエッチング法でもよい。本実施形態では、例えば塩素（Ｃｌ2）とアルゴン（Ａｒ）の混合ガスのプラズマによって、上部電極層４が形成される。
【００２６】
［誘電体層のエッチング工程］
上部電極層４のエッチング工程の終了後、誘電体層３をエッチングし、下部電極層２を露出させる工程が実施される。図１（Ｄ）は、誘電体層３のエッチング工程を示している。
【００２７】
この工程では、上部電極層４のエッチングマスクに用いたレジストマスク５が、誘電体層３のエッチングマスクとして使用されてもよいし、別途形成されたレジストマスクが使用されてもよい。あるいは、後述するようにパターニングされた上部電極層４が誘電体層３のエッチングマスクとして用いられてもよい。
【００２８】
誘電体層３のエッチング工程は、図２に示すような構成のドライエッチング装置が使用される。
【００２９】
図２に示すように、ドライエッチング装置１０は、真空チャンバ１１を有する。真空チャンバ１１は、真空ポンプ１２に接続されており、内部を所定の減圧雰囲気に維持することが可能である。真空チャンバ１１の内部には、積層体Ｌが形成された基板１を支持するためのステージ１３が設置されている。ステージ１３は、マッチング回路１４を介して高周波電源１５と接続されており、ステージ１３に所定のバイアス電力が入力可能とされる。ステージ１３には更に、チラー１６が接続されており、冷却されたＨｅガスにより、ステージ１３上の基板１が所定温度に冷却可能とされる。
【００３０】
ステージ１３の上面と対向する真空チャンバ１１の天面部分は、石英等の誘電体材料で形成された窓１７で覆われており、窓１７の直上にはアンテナコイル１８が設置されている。アンテナコイル１８は、マッチング回路１９を介して高周波電源２０から電力の供給を受け、ガス導入ライン２１を介して真空チャンバ１１の内部へ導入されたエッチングガスのプラズマを発生させる。これにより、ステージ１３上の基板１の表面がエッチングされる。ステージ１３の周囲には、真空チャンバ１１の内壁面へのエッチング反応物の付着を防止するための防着板２２が設置されている。
【００３１】
誘電体層３のエッチングには、フッ化炭素系ガスを主体とするエッチングガスが用いられる。エッチング条件は特に限定されず、例えば、圧力は０．５Ｐａ、ガス導入量は２０ｓｃｃｍ、アンテナパワー（アンテナコイル１８に供給される電力）は６００Ｗ、バイアスパワー（ステージ１３に供給される電力）は３００Ｗ、チラー温度（基板温度）は２０℃である。
【００３２】
フッ化炭素系ガスとしては、例えばＣＦ4、Ｃ3Ｆ8、Ｃ4Ｆ6、Ｃ4Ｆ8、Ｃ5Ｆ8等のフロロカーボン系ガスのほか、ＣＨＦ3等のフロロハイドロカーボン系ガス等が挙げられる。このようなエッチングガスは、誘電体層３のエッチング時において、下部電極層２の上に炭素系反応物を堆積させて、下部電極層２のエッチングを抑える機能を有する。一方、上記炭素系反応物は誘電体層３上にも堆積するが、酸化物中の酸素をＣＯあるいはＣＯ2という形で解離させることで、逆に誘電体層３の耐エッチング性を低下させる。その結果、誘電体層３と下部電極層２との間のエッチング選択性が高まり、下部電極層２のオーバーエッチングが回避される。これにより下部電極層２が誘電体層３のエッチングストッパ層として効果的に機能するため、誘電体層３が高精度にエッチングされる。
【００３３】
誘電体層３を構成するＰＺＴ膜と下部電極層２を構成するＰｔ膜とを各種エッチングガスでエッチングしたときのエッチングレート及びこれらのエッチング選択比の一実験結果を図３に示す。エッチングガスには、Ａｒ、Ｃｌ2、ＳＦ6及びＣＦ4を用いた。エッチング条件は、圧力を０．５Ｐａ、ガス流量を２０ｓｃｃｍ、アンテナパワーを６００Ｗ、バイアスパワーを３００Ｗ、チラー温度を２０℃とした。
【００３４】
図３に示すように、エッチングガスがＣｌ2、ＳＦ6及びＣＦ4である場合、Ａｒである場合と比較して、ＰＺＴのエッチングレートが１５０nm/min以上と高い。これは、Ｃｌ2、ＳＦ6及びＣＦ4ガスは、ＰＺＴとの化学反応を主体としてＰＺＴをエッチングするためであると考えられる。また、エッチングガスがＣｌ2及びＳＦ6である場合、ＣＦ4である場合と比較してＰｔ膜のエッチングレートも高く、したがってＰｔ膜に対するＰＺＴ膜のエッチング選択比は３以下である。これに対してＣＦ4ガスをエッチングガスに用いた場合では、Ｐｔの成膜レートをＡｒのそれよりも低く抑えることができ、Ｐｔ膜に対するＰＺＴ膜のエッチング選択比は６以上であった。
【００３５】
次に、フッ化炭素系ガスとしてエッチングガスにＣＨＦ3、ＣＦ4、Ｃ3Ｆ8及びＣ4Ｆ8を用いたときのＰＺＴ膜及びＰｔ膜のそれぞれのエッチングレート及びこれらのエッチング選択比の一実験結果を図４に示す。エッチング条件は、圧力を０．５Ｐａ、ガス流量を２０ｓｃｃｍ、アンテナパワーを６００Ｗ、バイアスパワーを３００Ｗ、チラー温度を２０℃とした。
【００３６】
図４に示すように、フロロカーボン系ガスに関しては、ＣＦ4よりもＣ3Ｆ8の方が、またＣ3Ｆ8よりもＣ4Ｆ8の方が、いずれもＰｔ膜に対するＰＺＴ膜のエッチング選択性が高い。すなわちガス中の炭素数とエッチング選択性との間には相関があり、炭素数が多いガスほどエッチング選択性が高い傾向にあるといえる。一方、ハイドロフロロカーボン系ガスに関しては、炭素数１であるＣＨＦ3が、炭素数３であるＣ3Ｆ8と同等のエッチング選択性を有することが確認された。
【００３７】
誘電体層３のエッチング工程の終了後、レジストマスクが除去されることで、基板１上に圧電素子Ｐ（図１（Ｄ））が作製される。圧電素子Ｐは、例えば、インクジェットのノズルヘッド、マイクロミラー、振動発電素子、加速度センサ、角速度センサ等に用いられる。
【００３８】
＜第２の実施形態＞
図５は、本発明の第２の実施形態に係る誘電体デバイスの製造方法を説明する概略工程図である。本実施形態では、第１の実施形態の構成および作用と同様な部分についてはその説明を省略または簡略化し、第１の実施形態と異なる部分を中心に説明する。
【００３９】
本実施形態に係る誘電体デバイスの製造方法は、積層体Ｌの作製工程（図５（Ａ））と、上部電極層４のエッチング工程（図５（Ｂ），（Ｃ））と、誘電体層３のエッチング工程（図５（Ｄ））とを有する。本実施形態は、誘電体層３のエッチングマスクに、パターニングされた上部電極層４を用いるという点で、第１の実施形態と異なる。
【００４０】
本実施形態においても誘電体層３のエッチングガスにＣＦ4、Ｃ3Ｆ8、Ｃ4Ｆ6、Ｃ4Ｆ8、Ｃ5Ｆ8、ＣＨＦ3等のフッ化炭素系ガスが用いられる。これらのエッチングガスは、金属（本例ではＰｔ）で形成される上部電極層４に対して誘電体層３のエッチング選択性が高いため、上部電極層４は誘電体層３のエッチングマスクとして効果的に機能する。
【００４１】
したがって本実施形態によれば、誘電体層３のエッチング工程においてレジストマスク等のエッチングマスクを別途形成する必要がなくなり、工程の簡素化および生産性の向上を図ることができる。
【００４２】
＜第３の実施形態＞
以下、本発明の第３の実施形態について説明する。なお、本実施形態では、第１の実施形態の構成および作用と同様な部分についてはその説明を省略または簡略化し、第１の実施形態と異なる部分を中心に説明する。
【００４３】
誘電体層３のエッチングガスに使用されるフッ化炭素系ガスは、それら単独では安定してプラズマを形成することができない場合がある。そこで本実施形態では、これらフッ化炭素系ガスに六フッ化イオウガスを混合させたエッチングガスを用いて、誘電体層３をエッチングする。
【００４４】
図６は、各種フッ化炭素系ガスを主ガスとし、これらに六フッ化イオウガスを添加したエッチングガスによるＰＺＴ膜及びＰｔ膜のそれぞれのエッチングレート及びこれらのエッチング選択比を示す一実験結果である。エッチング条件は、圧力を０．５Ｐａ、ガス総流量を２２．５ｓｃｃｍ（主ガス２０ｓｃｃｍ、六フッ化イオウ２．５ｓｃｃｍ）、アンテナパワーを６００Ｗ、バイアスパワーを３００Ｗ、チラー温度を２０℃とした。
【００４５】
図６に示すように、いずれのガスにおいても、Ｐｔ膜に対するＰＺＴ膜のエッチング選択比を３以上確保することができる。これにより、誘電体層３の高精度なエッチング加工を可能としつつ、エッチングガスの放電を安定化でき、その結果、誘電体層３のエッチング工程の高効率化を図ることが可能となる。
【００４６】
＜第４の実施形態＞
図７は、本発明の第３の実施形態に係る誘電体デバイスの製造方法を説明する工程フローである。本実施形態では、第１の実施形態の構成および作用と同様な部分についてはその説明を省略または簡略化し、第１の実施形態と異なる部分を中心に説明する。
【００４７】
本実施形態に係る誘電体デバイスの製造方法は、基板１上に下部電極層２、誘電体層３及び上部電極層４からなる積層体Ｌを作製する工程（ステップ１）と、積層体Ｌの上部電極層４をエッチングする工程（ステップ２）と、誘電体層３をエッチングする工程（ステップ３）と、アニール工程（ステップ４）とを有する。積層体Ｌの作製工程、上部電極層４のエッチング工程及び誘電体層３のエッチング工程は上述の各実施形態と同様であるためここではそれらの説明は省略し、以下、アニール工程について説明する。
【００４８】
上述のように誘電体層３は、フッ化炭素系ガスを主体とするガスを用いてエッチングされる。このとき、誘電体層３の側壁に重合堆積したフロロカーボン系の反応生成物が誘電体層３の圧電特性を低下させる場合がある。そこで本実施形態では、誘電体層３のエッチング後（レジストマスクが残存している場合は、レジストマスクを除去するアッシング工程の後）、誘電体層３をアニールすることで、圧電特性の回復を図るようにしている。
【００４９】
アニール雰囲気は、酸素雰囲気とされる。これにより、誘電体層３の側壁に堆積したフロロカーボン系の反応性生物の分解除去と誘電体層３への酸素補給が可能となり、圧電特性の回復を図ることができる。処理温度は適宜設定することができ、例えば６００℃である。処理時間も特に限定されず、例えば３０分である。
【００５０】
図８は、ＣＨＦ3ガスで誘電体層３をエッチングして得られた圧電素子についてそのアニール前及びアニール後の分極特性を示す一実験結果であり、一点鎖線はアニール前を、実線はアニール後をそれぞれ示す。誘電体層３のエッチング条件は、圧力０．５Ｐａ、ガス流量２０ｓｃｃｍ、アンテナパワー６００Ｗ、バイアスパワー３００Ｗ、チラー温度２０℃である。また、アニール条件は、酸素流量１．０ｓｌｍ、温度６００℃、時間３０ｍｉｎである。
【００５１】
図８に示すように、アニール前の圧電素子の残留分極は２１．７μＣ／ｃｍ2であったのに対し、アニール後のそれは２９．５μＣ／ｃｍ2であった。このように誘電体層３をＣＨＦ3ガスでエッチング後、酸素雰囲気中でアニール処理をすることで、圧電素子の強誘電体特性を向上させることができる。
【００５２】
図９は、Ｃ3Ｆ8ガスで誘電体層３をエッチングして得られた圧電素子についてそのアニール前及びアニール後の分極特性を示す一実験結果であり、一点鎖線はアニール前を、実線はアニール後をそれぞれ示す。誘電体層３のエッチング条件は、圧力０．５Ｐａ、ガス流量２０ｓｃｃｍ、アンテナパワー６００Ｗ、バイアスパワー３００Ｗ、チラー温度２０℃である。また、アニール条件は、酸素流量１．０ｓｌｍ、温度６００℃、時間３０ｍｉｎである。
【００５３】
図９に示すように、アニール前の圧電素子の残留分極は２０．９μＣ／ｃｍ2であったのに対し、アニール後のそれは２６．３μＣ／ｃｍ2であった。このように誘電体層３をＣ3Ｆ8ガスでエッチング後、酸素雰囲気中でアニール処理をすることで、圧電素子の強誘電体特性を向上させることができる。
【００５４】
以上、本発明の実施形態について説明したが、本発明はこれに限定されることはなく、本発明の技術的思想に基づいて種々の変形が可能である。
【００５５】
例えば以上の実施形態では、誘電体デバイスとして圧電素子を例に挙げて説明したが、これに限られず、例えば強誘電体メモリ素子、コンデンサ等の各種電子デバイスにも本発明は適用可能である。
【００５６】
またドライエッチング装置１０は上述の構成例に限られず、誘導結合型（ＩＣＰ）、容量結合型（ＣＣＰ）、磁気中性線放電型（ＮＬＤ）等の各種エッチング装置が適用可能である。
【符号の説明】
【００５７】
１…基板
２…下部電極層
３…誘電体層
４…上部電極層
５…レジストマスク
１０…ドライエッチング装置
【図１】
2012057127.tif 000003
【図２】
2012057127.tif 000004
【図３】
2012057127.tif 000005
【図４】
2012057127.tif 000006
【図５】
2012057127.tif 000007
【図６】
2012057127.tif 000008
【図７】
2012057127.tif 000009
【図８】
2012057127.tif 000010
【図９】
2012057127.tif 000011
【国際調査報告】
2012057127.tif 000012
2012057127.tif 000013
2012057127.tif 000014
2012057127.tif 000015